(57)【特許請求の範囲】
【請求項１】
織物の少なくとも表面に水溶性エポキシ化ポリアミドの反応硬化物を含む組成物を含有することを特徴とする抄紙機用織物。
【請求項２】
下記（１）〜（９）の布粘着テープ水中貼付剥離法により測定した織物の布粘着テープ剥離応力が１５０ｃＮ／２．５ｃｍ以下であることを特徴とする請求項１に記載の抄紙機用織物。
記
（１）抄紙機用織物を、この織物の経糸方向を長手方向として１２ｃｍ×５ｃｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５ｃｍ、縦長さ１２ｃｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２．５ｃｍ×２．５ｃｍ）を、前記織物片とフィルム片の両端に渡るように貼付し、前記織物片とフィルム片とが縦方向に繋ぎ合わされた試料を作成する。
（３）底の平坦な平バット内に硝子板（厚さ０．８ｃｍ、縦２５ｃｍ、横１０ｃｍ）を敷き、この硝子板表面が約１．５ｃｍ沈む位置になるまで前記平バットに水を注ぐ。
（４）前記平バットの水中に、前記（２）で作成した試料を浸漬し、３０分間放置する。
（５）水中の前記試料の織物片の「表面」を上向き、かつ前記織物片が左側になるようにしてから、横巾２．５ｃｍ、縦長さ１５ｃｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３ｃｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ添付面が内側になるように山折りし、次いで山折りの支点部から前記織物片に貼付されている前記布粘着テープを長さ約１ｃｍ剥がし、露出した織物貼付フィル端部を、テンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とがほぼ交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定１０回の平均値を布粘着テープ剥離応力とする。
【請求項３】
前記織物を構成する主たる素材が、ポリエステル、ポリフェニレンスルフィドおよびポリアミドから選ばれた一種を５０重量％以上含有する熱可塑性樹脂であることを特徴とする請求項１または２に記載の抄紙機用織物。
【請求項４】
前記織物が、モノフィラメントを少なくとも一部の構成素材とするものであることを特徴とする請求項１〜３のいずれか１項に記載の抄紙機用織物。
【発明の詳細な説明】
【０００１】
【発明の属する技術分野】
本発明は、従来よりも改良された防汚性、特に木材ピッチおよび回収ダンボール古紙原料に付着していたガムテープ粘着糊などの粘着性汚れ物が付着し難く、かつ付着したガムテープ粘着糊などの粘着性汚れ物が洗浄しやすいなどの優れた防汚性を有する抄紙ワイヤー、抄紙プレスフェルトおよび抄紙ドライヤーカンバスなどの抄紙機用織物に関するものである。
【０００２】
【従来の技術】
長期間連続して稼働する抄紙機に装着される抄紙ワイヤー、抄紙プレスフェルトおよび抄紙ドライヤーカンバスなどの抄紙機用織物においては、その使用中に紙原料中に存在する各種填料、スライム、木材ピッチおよび回収ダンボール古紙原料に付着していたガムテープ粘着糊などの汚れ物が、熱可塑性樹脂製モノフィラメントなどの繊維からなる抄紙用織物類に付着することにより、濾水効率の低下、搾水効率の低下および乾燥効率の低下などの工程上の問題を生じるばかりか、これら汚れ物が紙へ転写することによる製品紙の品位低下などが重大な問題となっていた。
【０００３】
このような問題に対処するために、フッ素系の薬剤またはポリマを添加または付与した熱可塑性樹脂製モノフィラメントなどの繊維からなる抄紙機用織物が提案され、一部使用されてきた。しかしながら、この織物では、フッ素系薬剤やフッ素樹脂繊維が高価であり経済的ではないばかりか、木材ピッチおよび回収ダンボール古紙原料に付着していたガムテープ粘着糊などの粘着性汚れ物（以下、ガムピッチ汚れという）の付着に対してはほとんど効果がないという問題を包含していたため、さらなる改善が望まれていた。
【０００４】
【発明が解決しようとする課題】
本発明は、上述した従来技術における問題点の解決を課題として検討した結果達成されたものであり、木材ピッチおよび回収ダンボール古紙原料に付着していたガムテープ粘着糊などのガムピッチ汚れが付着し難く、かつ付着したガムピッチ汚れを洗浄しやすいなどの優れた防汚性を有する抄紙ワイヤー、抄紙プレスフェルトおよび抄紙ドライヤーカンバスなどの抄紙機用織物の提供を目的とするものである。
【０００５】
【課題を解決するための手段】
すなわち、本発明の抄紙機用織物は、織物の少なくとも表面に水溶性エポキシ化ポリアミドの反応硬化物を含む組成物を含有することを特徴とする
【０００６】
なお、本発明の抄紙機用織物においては、
下記（１）〜（９）の布粘着テープ水中貼付剥離法により測定した織物の布粘着テープ剥離応力が１５０ｃＮ／２．５ｃｍ以下であること
記
（１）抄紙機用織物を、この織物の経糸方向を長手方向として１２ｃｍ×５ｃｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５ｃｍ、縦長さ１２ｃｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２．５ｃｍ×２．５ｃｍ）を、前記織物片とフィルム片の両端に渡るように貼付し、前記織物片とフィルム片とが縦方向に繋ぎ合わされた試料を作成する。
（３）底の平坦な平バット内に硝子板（厚さ０．８ｃｍ、縦２５ｃｍ、横１０ｃｍ）を敷き、この硝子板表面が約１．５ｃｍ沈む位置になるまで前記平バットに水を注ぐ。
（４）前記平バットの水中に、前記（２）で作成した試料を浸漬し、３０分間放置する。
（５）水中の前記試料の織物片の「表面」を上向き、かつ前記織物片が左側になるようにしてから、横巾２．５ｃｍ、縦長さ１５ｃｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３ｃｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ添付面が内側になるように山折りし、次いで山折りの支点部から前記織物片に貼付されている前記布粘着テープを長さ約１ｃｍ剥がし、露出した織物貼付フィル端部を、テンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とがほぼ交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定１０回の平均値を布粘着テープ剥離応力とする。
【０００７】
前記織物を構成する主たる素材が、ポリエステル、ポリフェニレンスルフィドおよびポリアミドから選ばれた一種を５０重量％以上含有する熱可塑性樹脂であること
前記織物が、モノフィラメントを少なくとも一部の構成素材とするものであること
が、いずれも好ましい条件であり、これらの条件の少なくとも一つの条件を満たすことによって一層優れた効果の取得を期待することができる。
【０００８】
【発明の実施の形態】
以下、本発明を詳細に説明する。
【０００９】
本発明における抄紙機用織物とは、抄紙工程で使用される抄紙ワイヤー、抄紙プレスフェルトおよび抄紙ドライヤーカンバスから選ばれた少なくとも１種の織物である。そして、この織物は、各種の熱可塑性樹脂、各種天然繊維または再生繊維などからなるモノフィラメント、マルチフィラメントおよび短繊維などの合成繊維から、目的に応じて構成されたものであり、その織組織には何ら限定はなく、平織り、綾織りおよび２重織り以上の多重織りなどの任意の織り構造を有するものである。
【００１０】
上記した抄紙ワイヤーとは、パルプを主成分とする水スラリーから水分を多量に含んだ紙を漉き上げる工程で使用される織物のことである。
【００１１】
上記した抄紙ドライヤーカンバスとは、水分を含んだ紙の乾燥やコーティングした紙を乾燥する工程で使用される織物のことである。
【００１２】
上記した抄紙プレスフェルトとは、漉き上げた水分を多量に含んだ紙を搾水する工程で使用される織物のことであり、一般のプレスフェルトの他にシュープレスベルトを含むものである。この抄紙プレスフェルトは、通常、基布とバットから構成されている。
【００１３】
本発明の抄紙機用織物は、織物の少なくとも表面に水溶性エポキシ化ポリアミドの反応硬化物を含む組成物を含有するものである。
【００１４】
本発明の抄紙機用織物が、少なくとも表面に含有するエポキシ化ポリアミドの反応硬化物を含む組成物におけるエポキシ化ポリアミドの反応硬化物は、分子内にエポキシ基を含有する各種ポリアミドが化学的に架橋反応して硬化した硬化物のことである。
【００１５】
前記エポキシ化ポリアミドの反応硬化物におけるエポキシ基を含有するポリアミドは、ポリアミド１分子内にエポキシ基を最低１個、好ましくは複数個含有するポリアミドであり、骨格となるポリアミドとしては、その分子の繰り返し単位中に１個以上のアミド基を有するポリマであればいずれでもよく、例えば、ナイロン６、ナイロン６６、ナイロン６１０、ナイロン１１、ナイロン１２、ナイロン４６、ナイロンＭＸＤ６、ナイロン６１２、各種ポリアミドのアミド基の少なくとも一部をメトキシメチル化したメトキシメチル化ポリアミド、ナイロン６／６６共重合体、ε-カプロラクタムやω-ラウロラクタム等のラクタム類とアミノエチルピペラジンとの重縮合物、ε-カプロラクタムやω-ラウロラクタムなどのラクタム類とポリエチレングリコールジアンモニウムアジペートとの重縮合物、ε-カプロラクタムやω-ラウロラクタムなどのラクタム類とアミノエチルピペラジンおよびポリエチレングリコールジアンモニウムアジペートとの重縮合物などのポリアミド、ダイマーもしくはトリマー不飽和脂肪酸とポリアルキレンポリアミンとから得られるポリアミド、ポリアルキレンポリアミンとジシアンジアミドとから得られるポリアミド、アルキレンジアミン類およびポリアルキレンポリアミンから選ばれるポリアミン(a)、尿素類(b)、二塩基性カルボン酸類(c)、ラクタム類(d)とから得られるポリアミドなどを挙げることができるが、これらに何ら限定されるものではない。
【００１６】
本発明におけるエポキシ化ポリアミドは、前記したポリアミドに対し、定法によってエピハロヒドリン類、α，γ−ジハロ−β−ヒドリン類およびポリグリシジル化合物から選ばれた少なくとも１種を反応させることによって得ることができる。
【００１７】
これらのエポキシ化ポリアミドの中では、水溶性エポキシ化ポリアミドを採用することが、本発明の抄紙機用織物の製造が容易であることから好適である。
【００１８】
水溶性エポキシ化ポリアミドとしては、例えばε-カプロラクタムやω-ラウロラクタムなどのラクタム類とポリエチレングリコールジアンモニウムアジペートとの重縮合物に、エピハロヒドリン類、α，γ−ジハロ−β−ヒドリン類およびポリグリシジル化合物から選ばれた少なくとも１種を反応させたもの、ε-カプロラクタムやω-ラウロラクタムなどのラクタム類とポリエチレングリコールジアンモニウムアジペートとの重縮合物に、エピハロヒドリン類、α，γ−ジハロ−β−ヒドリン類およびポリグリシジル化合物から選ばれた少なくとも１種を反応させたもの、ダイマーもしくはトリマー不飽和脂肪酸とポリアルキレンポリアミンとから得られるポリアミドに、エピハロヒドリン類、α，γ−ジハロ−β−ヒドリン類およびポリグリシジル化合物から選ばれた少なくとも１種を反応させたもの、ポリアルキレンポリアミンとジシアンジアミドとから得られるポリアミドに、エピハロヒドリン類、α，γ−ジハロ−β−ヒドリン類およびポリグリシジル化合物から選ばれた少なくとも１種を反応させたもの、アルキレンジアミン類およびポリアルキレンポリアミンから選ばれるポリアミン(a)尿素類(b)、二塩基性カルボン酸類(c)、ラクタム類(d)とから得られるポリアミドに、エピハロヒドリン類、α，γ−ジハロ−β−ヒドリン類およびポリグリシジル化合物から選ばれた少なくとも１種を反応させたものなどを挙げることができるが、これらに何ら限定されるものではない。
【００１９】
なお、水溶性エポキシ化ポリアミドは、水溶液として市販されており、例えばＳｕｍｉｔｅｘ（登録商標）Ｒｅｓｉｎ  ＡＲ−５（住友化学（株）製品）、およびＳｕｍｉｔｅｘ（登録商標）Ｒｅｓｉｎ  ＡＲ−８（住友化学（株）製品）などを採用することができる。
【００２０】
前記したエポキシ化ポリアミドの採用は、エポキシ化ポリアミドを抄紙機用織物の少なくとも表面に含有させ、次いで熱処理することによって、特別な反応性硬化剤を併用することなくポリアミドを自己反応硬化することができるため、従来になく効率的である。
【００２１】
本発明の上記組成物を織物の少なくとも表面に含有する抄紙機用織物の製造は、織物を構成する素材が熱可塑性ポリマである場合には、上記したエポキシ化ポリアミドを含む組成物をポリマに溶融混練して溶融紡糸した繊維を製織する方法、またはエポキシ化ポリアミドを含む組成物を水や各種有機溶剤の溶液として織物に含浸、コーティング、スプレーする方法などで行うことができる。
【００２２】
特に、水溶性エポキシ化ポリアミドを含む組成物を、水性液として織物に含浸またはコーティングし熱処理することにより反応硬化する方法が好ましい。
【００２３】
織物に含浸またはコーティングする場合における、上記組成物の水性液濃度は、任意に設計できるが、０．０１〜１０重量％の濃度範囲が好ましく、０．１〜２重量％の濃度範囲が更に好ましい。
【００２４】
本発明の抄紙機用織物における、上記組成物の含有量または付与量は任意であるが、０．００１〜１重量％の範囲が好ましく、０．００３〜０．５重量％の範囲が更に好ましい。
【００２５】
本発明の抄紙機用織物は、下記（１）〜（９）の布粘着テープ水中貼付剥離法により測定した織物の布粘着テープ剥離応力が１５０ｃＮ／２．５ｃｍ以下、特に１００ｃＮ／２．５ｃｍ以下であることが、木材ピッチおよび回収ダンボール古紙原料に付着していたガムテープ粘着糊などのガムピッチ汚れが付着し難く、かつ付着したガムピッチ汚れを洗浄しやすいなどの優れた防汚性を有するための重要な要件である。
【００２６】
記
（１）抄紙機用織物を、この織物の経糸方向を長手方向として１２ｃｍ×５ｃｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５ｃｍ、縦長さ１２ｃｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２．５ｃｍ×２．５ｃｍ）を、前記織物片とフィルム片の両端に渡るように貼付し、前記織物片とフィルム片とが縦方向に繋ぎ合わされた試料を作成する。
（３）底の平坦な平バット内に硝子板（厚さ０．８ｃｍ、縦２５ｃｍ、横１０ｃｍ）を敷き、この硝子板表面が約１．５ｃｍ沈む位置になるまで前記平バットに水を注ぐ。
（４）前記平バットの水中に、前記（２）で作成した試料を浸漬し、３０分間放置する。
（５）水中の前記試料の織物片の「表面」を上向き、かつ前記織物片が左側になるようにしてから、横巾２．５ｃｍ、縦長さ１５ｃｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３ｃｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ添付面が内側になるように山折りし、次いで山折りの支点部から前記織物片に貼付されている前記布粘着テープを長さ約１ｃｍ剥がし、露出した織物貼付フィル端部を、テンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とがほぼ交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定１０回の平均値を布粘着テープ剥離応力とする。
【００２７】
なお、上記した水中布粘着テープ剥離法で布粘着テープ剥離応力を測定することにより、抄紙機用織物のガムピッチ汚れに対する防汚性を定量的に評価することが可能である。
【００２８】
すなわち、抄紙原料には、フレッシュパルプ以外に、回収段ボール古紙が混合される場合が多く、この回収段ボール古紙には、いわゆるガムテープが貼付されているために、回収段ボール古紙を混合した原料パルプ水性液は、粘着性の強いガムテープ糊が混入したものとなる。そのために、例えば紙の漉き上げ工程で原料パルプ水性液に曝される抄紙ワイヤー、ワイヤー工程で漉き揚げた紙料を搾水するプレスパートで使用されるプレスフェルト、および搾水した紙料を乾燥する工程で使用されるドライヤーカンバスの表面および内部には、操業中にガムピッチ汚れが付着蓄積し、漉き揚げた紙の均一性阻害および紙へのガムピッチ汚れの付着による製品の品位低下、織物の目詰まりによる搾水性能および乾燥性能の低下などのトラブルが発生する。
【００２９】
したがって、抄紙機用織物には、ガムピッチ汚れに対する優れた防汚性が必要とされていたのが実情であった。しかるに、上記した水中布粘着テープ剥離法で測定した織物のガムテープ剥離応力が１５０ｃＮ／２．５ｃｍ以下、特に好ましくは１００ｃＮ／２．５ｃｍ以下である本発明の抄紙機用織物は、従来の抄紙機用織物に比較して、ガムピッチ汚れに対する優れた防汚性を発現することができるのである。
【００３０】
本発明の抄紙機用織物を構成する素材としては、上記したように何ら制限されるものではないが、好ましくは合成繊維素材を挙げることができる。合成繊維素材としては、熱可塑性を有するポリマであればいかなるものでもよく、例えば、各種の芳香族、脂肪族または脂環属のジカルボン酸とグリコールからなるポリエチレンテレフタレートを代表とする各種ポリエステル類、ポリ乳酸、ポリブチレンサクシネート、ポリエチレンサクシネートおよびポリブチレン（サクシネート／アジペート）共重合体などの各種生分解性ポリマ類、ポリフェニレンスルフィド類、ナイロン６、ナイロン６６を代表とする各種ポリアミド類、ポリエチレン、ポリプロピレン、ポリブテン、ポリメチルペンテンなどの各種ポリオレフィン類、各種ポリスチレン類、ポリメチルメタクリレートなどのポリアクリレート類、各種ポリエーテル類、熱可塑性ポリウレタンなどの各種熱可塑性エラストマー類、およびエチレン・テトラフルオロエチレン共重合体、ポリフッ化ビニリデンなどの各種フッ素樹脂類、ポリアセタールおよびポリエーテルーテルケトンなどを挙げることができる。これらのポリマから選ばれた合成繊維素材を単独で、または２種以上を目的に応じて混合または複合するなど適宜組み合わせて使用することができる。
【００３１】
これらの合成繊維素材の中でも、特にポリエステル、ポリフェニレンスルフィドおよびポリアミドから選ばれた一種がより好ましい。
【００３２】
本発明の抄紙機用織物が抄紙ワイヤーである場合には、主としてポリエステル繊維が好ましく、特にポリエチレンテレフタレート（以下、ＰＥＴという）繊維が好適であり、一部にポリアミド繊維を交織して使用することができる。
【００３３】
また、本発明の抄紙機用織物が抄紙プレスフェルトである場合には、主としてポリアミド繊維が好ましく、フェルトの基布には主としてナイロン６が好ましく、短繊維からなるバットには主としてナイロン６６が好ましく使用される。
【００３４】
さらに、本発明の抄紙機用織物が抄紙ドライヤーカンバスである場合には、主としてポリエステル繊維および／またはポリフェニレンスルフィド繊維が好ましく、まれにはポリプロピレン繊維などを使用することもできる。
【００３５】
上記した織物を構成する各種合成繊維素材は、目的に応じて公知の有機・無機の各種添加剤を含有するか、あるいはこれらの添加剤で変性されていることができる。これらの添加剤の具体例としては、例えば異種の熱可塑性樹脂類、各種合成・重合触媒残渣、各種カルボジイミド化合物、各種エポキシ化合物、各種オキサゾリン化合物、各種抗酸化剤、耐光剤、難燃剤、ヨウ化銅、ヨウ化カリウムなどの老化防止剤、酸化チタン、酸化珪素、炭酸カルシウム、チッ化ケイ素、炭化ケイ素、硫酸バリウム、クレイ、タルク、カオリン、カーボンブラックなどの無機粒子・顔料類、フタロシアニン金属系、コバルト青などの各種有機顔料、ステアリン酸金属塩類、エチレンビスステアリルアミド、ステアリン酸、メタ珪酸カルシウム、含水珪酸マグネシウム、アミノシラン、メラミンシアヌレート、アイオノマー類、金属イオン封鎖剤、包接化合物、着色防止剤、帯電防止剤、ワックス類、シリコーンオイル、各種界面活性剤、および各種強化繊維類などを挙げることができる。
【００３６】
本発明の抄紙機用織物においては、この織物を構成する合成繊維の少なくとも一部がモノフィラメントであることが、得られる織物の強度と形態安定性が優れるものとなるため特に好適である。
【００３７】
上記モノフィラメントとは、一本の単糸からなる連続糸であり、一本で使用される他に、この一本の単糸からなる連続糸を複数本組合せたもの、さらには複数本組合せた単糸を撚り合わせたものなどを含むものである。           （１）抄紙機用織物を、この織物の経糸方向を長手方向として１２ｃｍ×５ｃｍの長方形に切断して織物片を作成する（ここで、この織物片が抄紙機上で紙と接触する面を「表面」、紙と接触しない面を「裏面」とする）。
（２）厚さ１５０〜２５０μｍ、横巾５ｃｍ、縦長さ１２ｃｍのポリエチレンテレフタレート製２軸延伸フィルム片を１枚用意し、前記（１）の織物片の「裏面」を上にして、この織物片とフィルム片の短辺の一端同士を重ならないように合わせて、片面に粘着剤の塗布された布粘着テープ（約２．５ｃｍ×２．５ｃｍ）を、前記織物片とフィルム片の両端に渡るように貼付し、前記織物片とフィルム片とが縦方向に繋ぎ合わされた試料を作成する。
（３）底の平坦な平バット内に硝子板（厚さ０．８ｃｍ、縦２５ｃｍ、横１０ｃｍ）を敷き、この硝子板表面が約１．５ｃｍ沈む位置になるまで前記平バットに水を注ぐ。
（４）前記平バットの水中に、前記（２）で作成した試料を浸漬し、３０分間放置する。
（５）水中の前記試料の織物片の「表面」を上向き、かつ前記織物片が左側になるようにしてから、横巾２．５ｃｍ、縦長さ１５ｃｍに切断した片面に粘着剤が塗布された布粘着テープ（ニチバン（株）製、段ボール包装用強粘着テープ＜ＬＳ＞Ｎｏ．１０１Ｎまたは同等品）を水中に入れ、この布粘着テープの長手方向左端を前記織物片の左端と合わせ、かつ前記織物片と布粘着テープの長手方向に平行な中心とを合わせて、前記織物片に前記布粘着テープを仮貼付する。次いで、前記織物片の右端に約３ｃｍ残っている前記布粘着テープを、前記フィルム面にしっかりと貼付する。
（６）前記布粘着テープ貼付試料を裏返して、前記（１）で織物とフィルムとを繋ぎ合わせるために貼付した前記布粘着テープを取り除く。
（７）前記布粘着テープ貼付試料の「表面」を上向きにし、前記織物片が硝子板上に完全に乗るようにセットして、前記織物片に仮貼付されている前記布粘着テープ上に、重量１．４３Ｋｇ、巾５ｃｍ、直径８．６ｃｍのゴムローラーを、前記布粘着テープを重ねたフィルムの長手方向に片道走行させることにより、水中で前記布粘着テープを前記布粘着テープ貼付試料の「表面」に貼付して剥離応力測定用試料を作成する。
（８）前記剥離応力測定用試料を水中から取り出し、前記織物片とフィルムとの接合部を支点にして、前記布粘着テープ添付面が内側になるように山折りし、次いで山折りの支点部から前記織物片に貼付されている前記布粘着テープを長さ約１ｃｍ剥がし、露出した織物貼付フィル端部を、テンシロンの上チャックにセットし、一方の前記織物片の貼付されていない前記フィルムの下端（山折りの裾部）の端を、前記テンシロンの下チャックにセットして、引張速度１００ｍｍ／分、チャートスピード１００ｍｍ／分の条件で剥離応力を測定し、剥離応力の高い山と剥離応力の低い谷とがほぼ交互に連なった剥離応力チャートを得る。
（９）得られた剥離応力チャートの最初の剥離応力の高い山から２ｃｍ後の剥離応力の高い山を始点として、一個一個の交互の山と谷各４０点の剥離応力を読み取り、その平均値をもって剥離応力とし、この測定１０回の平均値を布粘着テープ剥離応力とする。
【００３８】
また、モノフィラメントなどの繊維の断面形状は任意であり、例えば丸、楕円、３角、Ｔ、Ｙ、Ｈ、＋、５葉，６葉，７葉，８葉などの多葉形状、正方形、長方形、菱形、繭型および馬蹄型などを挙げることができ、これらの形状を一部変更したものであってもよい。さらには、これら各種断面形状の繊維を適宜組み合わせて用いることができる。
【００３９】
上記モノフィラメントなどの繊維の構造は、単一構造の他に、芯鞘複合構造、海成分または島成分として配した海島複合構造、バイメタル状に組み合わされた複合構造および中空構造などであってもよい。
【００４０】
上記モノフィラメントの断面の直径については、用途によって適宜選択できるが、０．０１〜３ｍｍの範囲が最もよく使用される。
【００４１】
上記モノフィラメントなどの繊維の必要強度については、用途により異なるが、概ね１．０ｃＮ／ｄｔｘ以上であることが好ましい。
【００４２】
本発明の抄紙機用織物が少なくとも表面に含有する組成物は、上記したように硬化剤の添加は不要であるが、硬化を促進する目的で硬化剤を添加することができる。使用できる硬化剤としては、ポリアミドと反応する化合物であれば限定はなく、例えば、ポリエポキシド化合物、メラミン樹脂、ユリア樹脂、フェノール樹脂、レゾルシン樹脂、ブロックドポリイソシアネート化合物および有機酸類などを挙げることができる。
【００４３】
これらの中でも、ポリエポキシド化合物およびメラミン樹脂から選ばれた１種以上であることがより好ましい。
【００４４】
ポリエポキシド化合物は、分子中に２個以上のエポキシ基を有する化合物であればいずれでもよいが、上記した組成物を水性液として繊維に付与することが好ましいことから、このポリエポキシ化合物としても、水との親和性の良好なものが好ましく、例えばソルビトールポリグリシジルエーテル（市販品としては、例えばデナコール（登録商標）ＥＸ−６１４Ｂ（ナガセ化成工業（株）製品））、グリセロールポリグリシジルエーテル（市販品としては、例えばデナコール（登録商標）ＥＸ−３１３（ナガセ化成工業（株）製品））、ポリグリセロールポリグリシジルエーテル（市販品としては、例えばデナコール（登録商標）ＥＸ−５１２またはＥＸ−５２１（ナガセ化成工業（株）製品））、およびジグリセロールポリグリシジルエーテル（市販品としては、例えばデナコール（登録商標）ＥＸ−４２１（ナガセ化成工業（株）製品））などを挙げることができる。
【００４５】
また、メラミン樹脂は、メラミンとホルムアルデヒドとの重縮合物であり、一般にはメラミンとともに尿素を共重縮合したもので、更にはメタノールで一部をエーテル化せしめたものであってもよい。このメラミン樹脂としては水溶液の形態のものが好ましく、市販品としては、例えばＳｕｍｉｔｅｘ（登録商標）Ｒｅｓｉｎ  Ｍ−３（住友化学工業（株）製品）、Ｓｕｍｉｔｅｘ（登録商標）Ｒｅｓｉｎ  Ｍ−５Ｓ（住友化学工業（株）製品）およびＳｕｍｉｔｅｘ（登録商標）Ｒｅｓｉｎ  ＭＣ（住友化学工業（株）製品）などが挙げられる。
【００４６】
本発明の抄紙機用織物の製造は、上記したごとく、織物表面に上記組成物を付与する方法、あるいは上記組成物を熱可塑性樹脂へ添加して溶融紡糸して得た繊維を製織するする方法などが挙げられるが、中でも繊維の表面に上記組成物を付与する方法が、ガムピッチに対する防汚性が一層優れた繊維が得られることから好ましい。
【００４７】
上記組成物の織物への付与方法としては、上記組成物をメタノールやエタノールなどのアルコール溶液または水性液として繊維へ付与し、次いで８０〜２５０℃で熱硬化する方法などのいずれでもよいが、工業的にはエポキシ化ポリアミドと硬化剤とを含有する上記組成物の水性液を織物に付与し、次いで８０〜２５０℃で１秒間〜１０分間乾燥・熱硬化せしめる方法が、安全性、操業性に優れ、かつガムピッチに対する防汚性が一層優れた抄紙機用織物が得られることから好ましい。
【００４８】
本発明の抄紙機用織物が含有する上記組成物は、その他の成分として、ポリビニルアルコール、ポリアクリル酸、ポエチレンイミンおよびポリビニルピロリドンなどの水溶性またはアルコール可溶性ポリマ類を適宜含有することができる。また、各種界面活性剤および消泡剤などを含有することができる。
【００４９】
かくして提供される本発明の抄紙機用織物は、従来にない卓越したガムピッチ汚れに対する防汚性を有するものである。すなわち、抄紙原料には、フレッシュパルプ以外に、回収段ボール古紙が混合される場合が多く、この回収段ボール古紙には、いわゆるガムテープが貼付されているために、回収段ボール古紙を混合した原料パルプ水性液は、粘着性の強いガムテープ糊が混入したものとなる。そのために、例えば紙の漉き上げ工程で原料パルプ水性液に曝される抄紙ワイヤー、プレスフェルトおよびドライヤーカンバスなどの表面には、操業中にガムピッチ汚れが付着蓄積し、漉き揚げた紙の均一性阻害および紙へのガムピッチ汚れの付着などのトラブルが発生する。したがって、抄紙機用織物には、ガムピッチ汚れに対する優れた防汚性が必要とされていたのが実情であった。しかるに、本発明のエポキシ化ポリアミドの反応硬化物を含む組成物を織物の少なくとも表面に含有する抄紙機用織物は、少なくとも織物表面に存在するエポキシ化ポリアミドの反応硬化物を含む組成物が、織物表面へのガムピッチ汚れの固着を著しく抑制する効果を有するため、従来のものに比較して、ガムピッチ汚れに対する優れた防汚性を発現することができるのであり、抄紙業界における利用価値が大なるものであるといえる。
【００５０】
【実施例】
以下に、実施例を挙げて本発明を更に詳細に説明する。
［実施例１］
エポキシ化ポリアミドの２５重量％水溶液であるＳｕｍｉｔｅｘ（登録商標）Ｒｅｓｉｎ  ＡＲ−８（住友化学（株）製品）２４重量部と蒸留水９７６重量部とを十分に混合して、エポキシ化ポリアミドを０．６重量％含有する処理液［Ａ］を得た。
【００５１】
そして、上記の処理液［Ａ］をディップ槽に仕込んだ。
【００５２】
一方、経糸、緯糸共に直径０．３０ｍｍのＰＥＴモノフィラメントからなる２重織りの抄紙ワイヤーを準備し、これを上記の処理液［Ａ］が入ったディップ槽に導入して、処理液［Ａ］をディップ付与した。
【００５３】
次いで、ディップ槽から出た抄紙ワイヤーに付着した過剰な処理液［Ａ］を、エアーワイパーで除去した後、１５０℃で３０秒間熱処理することにより、エポキシ化ポリアミドの反応硬化物を含む組成物を表面に約０．０２重量部含有するＰＥＴモノフィラメント製抄紙ワイヤーを得た。
【００５４】
この抄紙ワイヤーについて、上記布粘着テープ水中貼付剥離法による布粘着テープ剥離応力を測定した結果、７８ｃＮ／２．５ｃｍであり、ガムピッチ汚れに対する防汚性の優れたものであった。
［比較実施例１］
実施例１において、処理液［Ａ］の付与を省略した以外は、同様にして得られた抄紙機ワイヤーについて、実施例１と同様に布粘着テープ水中貼付剥離法による布粘着テープ剥離応力を測定した結果、１２０５ｃＮ／２．５ｃｍと、ガムピッチ汚れに対する防汚性の劣るものであった。
［実施例２］
実施例１において、処理液［Ａ］をＰＥＴモノフィラメントの製糸時に付与した。
【００５５】
すなわち、公知の方法で溶融紡糸・延伸・熱セットし、熱セットゾーンから出た直径０．３０ｍｍのＰＥＴモノフィラメントを、上記の処理液［Ａ］が入ったディップ槽に導入して、水性処理液を付与し、ディップ槽から出たモノフィラメントに付着した過剰な処理液［Ａ］をエアーワイパーで除去した後、１５０℃で６秒間熱処理し巻き取ることにより、エポキシ化ポリアミドの反応硬化物を含む組成物を表面に約０．０２重量部含有するＰＥＴモノフィラメントを製造した。
【００５６】
次に、このエポキシ化ポリアミドの反応硬化物を含む組成物を表面に含有するＰＥＴモノフィラメントを用いて、実施例１と同様に織成することにより得られた２重織りの抄紙ワイヤーについて、上記と同様に布粘着テープ水中貼付剥離法による布粘着テープ剥離応力を測定した結果、８１ｃＮ／２．５ｃｍであり、ガムピッチ汚れに対する防汚性の優れたものであった。
［実施例３］
実施例１における抄紙ワイヤーを、経糸、緯糸共に直径０．４０ｍｍのＰＥＴモノフィラメントからなる２重織りの抄紙ドライヤーカンバスに変更した以外は、実施例１と同様に行って作成したエポキシ化ポリアミドの反応硬化物を含む組成物を表面に含有する抄紙ドライヤーカンバスについて、上記と同様に布粘着テープ水中貼付剥離法による布粘着テープ剥離応力を測定した結果、８３ｃＮ／２．５ｃｍであり、ガムピッチ汚れに対する防汚性の優れたものであった。
［比較実施例２］
実施例３において、処理液［Ａ］の付与を省略した以外は、同様にして得られた抄紙ドライヤーカンバスについて、上記と同様に布粘着テープ水中貼付剥離法による布粘着テープ剥離応力を測定した結果、８５５ｃＮ／２．５ｃｍであり、ガムピッチ汚れに対する防汚性の劣るものであった。
［実施例４］
実施例１における抄紙ワイヤーを、経糸、緯糸共に直径０．４０ｍｍのポリフェニレンスルフィドモノフィラメントからなる２重織りの抄紙ドライヤーカンバスに変更した以外は、実施例１と同様に行って作成したエポキシ化ポリアミドの反応硬化物を含む組成物を表面に含有する抄紙ドライヤーカンバスについて、上記と同様に布粘着テープ水中貼付剥離法による布粘着テープ剥離応力を測定した結果、７９ｃＮ／２．５ｃｍであり、ガムピッチ汚れに対する防汚性の優れたものであった。
［比較実施例３］
実施例４において、処理液［Ａ］の付与を省略した以外は、同様にして得られた抄紙ドライヤーカンバスについて、上記と同様に布粘着テープ水中貼付剥離法による布粘着テープ剥離応力を測定した結果、８２３ｃＮ／２．５ｃｍであり、ガムピッチ汚れに対する防汚性の劣るものであった。
［実施例５］
実施例１における抄紙ワイヤーを、直径０．２１ｍｍのナイロン６モノフィラメントの３本撚糸を経糸および緯糸とする２重織物（坪量６００ｇ／ｍ2 ）を基布とし、ナイロン６６短繊維をバット（表目付４００ｇ／ｍ2 、裏目付２００ｇ／ｍ2 ）として、ニードルパンチで植え込んだ抄紙プレスフェルトに変更した以外は、実施例１と同様に行って作成したエポキシ化ポリアミドの反応硬化物を含む組成物を表面に含有する抄紙プレスフェルトについて、上記と同様に布粘着テープ水中貼付剥離法による布粘着テープ剥離応力を測定した結果、３５ｃＮ／２．５ｃｍであり、ガムピッチ汚れに対する防汚性の優れたものであった。
［比較実施例４］
実施例５において、処理液［Ａ］の付与を省略した以外は、同様にして得られた抄紙プレスフェルトについて、上記と同様に布粘着テープ水中貼付剥離法による布粘着テープ剥離応力を測定した結果、３２６ｃＮ／２．５ｃｍであり、ガムピッチ汚れに対する防汚性の劣るものであった。
［実施例６］
実施例５において、バットとしてのナイロン６６短繊維を、短繊維の製糸工程において、処理液［Ａ］を付与し、１５０℃で５分間熱処理したナイロン６６短繊維に変更して製織し、製織後の処理液［Ａ］の付与を省略した以外は、同様にして得た抄紙プレスフェルトについて、上記と同様に布粘着テープ水中貼付剥離法による布粘着テープ剥離応力を測定した結果、４０ｃＮ／２．５ｃｍであり、ガムピッチ汚れに対する防汚性の優れたものであった。
【００５７】
【発明の効果】
以上説明したように、本発明の抄紙機用織物は、卓越したガムピッチ汚れに対する防汚性を有するものであることから、パルプの漉き上げ工程で使用される織物抄紙ワイヤー、漉き揚げたパルプを搾水する工程で使用される抄紙プレスフェルトおよび搾水した湿紙やコーティング紙などを乾燥する抄紙ドライヤーカンバスなどの各種抄紙機用織物として好適に使用することができ、産業上の利用価値が大なるものである。